다음 으로 양 단부 가 이 소시아 네 이 트 기 로 이루어진 폴리에스테르 50 g 을 물 2 , 000 g 에 희석 한 후 , 중아 황산나트륨 수용액 56 g 을 넣 고 35 ℃ 에서 60 분 간 교반 하 면서 혼합 하 여 양 단부 의 이 소시아 네이트 기가 중 아황산염 으로 블로킹 된 구조 로 되 어 있 는 폴리에스테르 수용액 을 제조 한 뒤 에 , 감마 - 글리 시독 시프 로 필 트리 메 톡 시실 란 25 g 을 넣 어 프라이머 조성물 을 제조 하 였 다 .